(57)【要約】【課題】難燃性を有するにもかかわらず表面の白化発生を抑えることが可能であるとともに、マーキングの形成状態を良好にすることが可能なマーキング電線・ケーブルを提供する。【解決手段】透明な最外層６越しにマーキング７を確認することとなるマーキングケーブル１になる。マーキング７は、最外層６によって保護され、擦れにより剥がれてしまうようなことはない。難燃層５は、難燃剤の添加があるものであり、ノンハロゲン難燃性樹脂組成物からなるものとすれば、マーキング７ののりが十分に確保される。最外層６は、難燃剤の添加のないオレフィン系樹脂組成物からなるものであり、表面の白化発生が確実に抑えられる。最外層６は、この厚みの調整によって、また、オレフィン樹脂の選択によって、マーキング７の視認性が確保される。【選択図】図１
2008041510.tif 000002
【特許請求の範囲】
【請求項１】
導体外周又は絶縁線心外周に形成する被覆層を難燃層と該難燃層の外側になる最外層とに分け、該最外層を難燃剤の添加のないオレフィン系樹脂組成物からなるものとする電線・ケーブルであって、
前記難燃層の外面をマーキングのためのマーキング形成面とし、前記最外層の前記オレフィン系樹脂組成物を前記マーキングの透過視認可能となる透明性のあるものとする
ことを特徴とするマーキング電線・ケーブル。
【請求項２】
請求項１に記載のマーキング電線・ケーブルにおいて、
前記最外層の前記オレフィン系樹脂組成物に紫外線吸収剤を添加する
ことを特徴とするマーキング電線・ケーブル。
【請求項３】
請求項１又は請求項２に記載のマーキング電線・ケーブルにおいて、
前記最外層の厚さを０．０５ｍｍ以上０．１ｍｍ以下とする
ことを特徴とするマーキング電線・ケーブル。
【発明の詳細な説明】
【技術分野】
【０００１】
本発明は、識別や位置決めのためのマーキングを有するマーキング電線・ケーブルに関し、詳しくは、自動車や屋内配線等の様々な分野で使用される難燃性を有するマーキング電線・ケーブルに関する。
【背景技術】
【０００２】
従来、自動車等の電気配線や一般家電配線、さらには屋内配線に用いられる電線・ケーブルには、難燃性や作業性に優れるポリ塩化ビニル樹脂組成物からなる被覆を有するものが多く用いられている。ポリ塩化ビニル樹脂組成物は、焼却処分をする際に、塩化水素ガスが発生し、環境上好ましくないという問題点を有している。
【０００３】
このため、ポリエチレン等のポリオレフィン系樹脂に無機水酸化物を添加したノンハロゲン難燃性樹脂組成物を電線・ケーブルの被覆に用いることが行われている。ポリオレフィン系樹脂に水酸化マグネシウム等の無機水酸化物を添加することにより、難燃性を有する電線・ケーブルが提供されることになる。
【０００４】
水酸化マグネシウム等の無機水酸化物をポリオレフィン系樹脂に配合する量は、多ければ多いほど難燃性が向上することになるが、この無機水酸化物を添加すると、引っ張り強さや、引っ張り伸びや、耐摩耗性といった機械的特性が低下してしまうという問題点を有している。すなわち、ノンハロゲン難燃性樹脂組成物で被覆した電線・ケーブルであると、施工時に他のものと接触した際には、無機水酸化物が露出して白化したり、電線・ケーブルに傷が付いてしまうという恐れがあり、これが問題点となっている。また、無機水酸化物の添加量を増やすと、押出外観が粗くなってしまうという問題点も有している。
【０００５】
これらの機械的特性の低下を抑えようとするために、無機水酸化物の添加量を少なくすることが考えられるが、添加量を少なくすると高い難燃性を維持することができなくなってしまい、結果、この点も問題点となっている。
【０００６】
下記特許文献１には、上記の白化等の発生を抑制することが可能な技術が開示されている。
【特許文献１】特開２００１−２５０４３２号公報
【発明の開示】
【発明が解決しようとする課題】
【０００７】
電線・ケーブルは、複数本で使用されることが多く、識別や位置決めのために通常はマーキングが施されている。マーキングは、電線・ケーブルの被覆外周面がマーキング形成面となって、この外周面に例えばマーキングインキにて施されるようになっている。ところで、特許文献１に開示される従来技術の電線・ケーブルに対しマーキングを施してマーキング電線・ケーブルを提供しようとすると、特許文献１の電線・ケーブルで言う最外層にあっては、マーキングインキが滑りによってうまくのらない（施せない）という不具合がでてしまうことから、マーキングを施す前に最外層に対して前処理を行わなければならないという問題点を有している。
【０００８】
また、前処理を行ったとしても特許文献１の電線・ケーブルで言う最外層では、マーキングインキののりが良好であると限らず、さらに、前処理を行ってからマーキングを施しても、例えば擦れによってマーキングが剥がれてしまうという幾つかの問題点を有している。
【０００９】
本発明は、上述した事情に鑑みてなされたもので、難燃性を有するにもかかわらず表面の白化の発生を抑えることが可能であるとともに、マーキングの形成状態を良好にすることが可能なマーキング電線・ケーブルを提供することを課題とする。
【課題を解決するための手段】
【００１０】
上記課題を解決するためになされた請求項１記載の本発明のマーキング電線・ケーブルは、導体外周又は絶縁線心外周に形成する被覆層を難燃層と該難燃層の外側になる最外層とに分け、該最外層を難燃剤の添加のないオレフィン系樹脂組成物からなるものとする電線・ケーブルであって、前記難燃層の外面をマーキングのためのマーキング形成面とし、前記最外層の前記オレフィン系樹脂組成物を前記マーキングの透過視認可能となる透明性のあるものとすることを特徴としている。
【００１１】
このような特徴を有する本発明によれば、透明な最外層越しにマーキングを視認することとなるマーキング電線・ケーブルになる。マーキングは、最外層によって保護され、例えば擦れにより剥がれてしまうようなことはない。難燃層は、難燃剤の添加があるものであり、ノンハロゲン難燃性樹脂組成物からなるものとすれば、マーキングののりが十分に確保される。すなわち、マーキングを施すための前処理を本発明では行う必要性がない。最外層は、難燃剤の添加のないオレフィン系樹脂組成物からなるものであり、表面の白化の発生が確実に抑えられる。最外層は、この厚みを調整することによって、マーキングの視認性が十分に確保される。また、最外層は、オレフィン系樹脂の選択によって、マーキングの視認性が十分に確保される。
【００１２】
請求項２記載の本発明のマーキング電線・ケーブルは、請求項１に記載のマーキング電線・ケーブルにおいて、前記最外層の前記オレフィン系樹脂組成物に紫外線吸収剤を添加することを特徴としている。
【００１３】
このような特徴を有する本発明によれば、最外層に耐候性を持たせることとなり、結果、より良いマーキング電線・ケーブルになる。
【００１４】
請求項３記載の本発明のマーキング電線・ケーブルは、請求項１又は請求項２に記載のマーキング電線・ケーブルにおいて、前記最外層の厚さを０．０５ｍｍ以上０．１ｍｍ以下とすることを特徴としている。
【００１５】
このような特徴を有する本発明によれば、十分な耐摩耗性を確保することが可能になる。また、難燃性に影響を来さないようにすることが可能になる。さらに、マーキングの視認性に影響を来さないようにすることが可能になる。
【発明の効果】
【００１６】
請求項１に記載された本発明によれば、難燃性を有するにもかかわらず表面の白化の発生を抑えることが可能であるとともに、マーキングの形成状態を良好にすることが可能なマーキング電線・ケーブルを提供することができるという効果を奏する。
【００１７】
請求項２に記載された本発明によれば、最外層に耐候性を持たせることにより、より良いマーキング電線・ケーブルを提供することができるという効果を奏する。
【００１８】
請求項３に記載された本発明によれば、十分な耐摩耗性を確保することができるという効果を奏する。また、難燃性に影響を来さないようにすることができるという効果を奏する。さらに、マーキングの視認性に影響を来さないようにすることができるという効果を奏する。
【発明を実施するための最良の形態】
【００１９】
以下、図面を参照しながら説明する。図１は本発明のマーキング電線・ケーブルの一実施の形態を示す図であり、（ａ）は断面図、（ｂ）はマーキングの説明図である。
【００２０】
図１において、引用符号１で示すマーキングケーブルは、絶縁線心２を複数本（ここでは３本）撚り合わせ、この撚り合わせた絶縁線心２に介在３を介在させて丸形に形成し、そして、押さえ巻きテープ４を巻き付けるとともに、この押さえ巻きテープ４の上に被覆層（シース）としての難燃層５及び透明な最外層６を被覆するとともに、難燃層５の外面に識別や位置決めのためのマーキング７を施し、このマーキング７を最外層６によって保護することによりなっている。
【００２１】
絶縁線心２は、軟銅からなる導体８と、この導体８を被覆する架橋ポリエチレン（ＸＬＰＥ）製の絶縁体９とを備えて構成されている。介在３及び押さえ巻きテープ４は、既知のものが用いられている。ここでは、介在３及び押さえ巻きテープ４の説明を省略するものとする。
【００２２】
難燃層５は、内層シースであって、押さえ巻きテープ４の上に被覆されている。難燃層５は、ノンハロゲン難燃ポリオレフィン組成物を押出成形することによりなっている。難燃層５は、均一な厚さで形成されている。本形態において、ノンハロゲン難燃ポリオレフィン組成物としては、特別なものでなく一般的に知られているもの、すなわちポリオレフィン系樹脂に無機水酸化物を添加したものが用いられている。
【００２３】
ポリオレフィン系樹脂としては、ポリエチレン（ＰＥ）、エチレン酢酸ビニル共重合体（ＥＶＡ）、エチレン−エチルアクリレート共重合体（ＥＥＡ）、エチレン−αオレフィン共重合体、エチレンプロピレン共重合体などが挙げられる。これらはそれぞれ特性を有し、ポリオレフィン系樹脂として単独で使用することも、複数種類を併用することも可能である。例えば、ＥＥＡやＥＶＡに比べて機械的特性は良いが難燃剤を多く添加することができないポリエチレンと、難燃剤を多く添加することのできるＥＥＡやＥＶＡとを併用することで、機械的特性と難燃剤の受容性の良い材料を構成することが可能となる。無機水酸化物としては、水酸化マグネシウムなどが挙げられる。ノンハロゲン難燃ポリオレフィン組成物の配合例としては、ＥＥＡ１００重量部に対して水酸化マグネシウム９０重量部の配合が挙げられる。
【００２４】
難燃層５は、押出成形されてこの外周面が最外層６の密着面になるのは勿論のこと、本発明においては、マーキング７が所望の形状で形成されるマーキング形成面１０としても設定されている。尚、図中のマーキング７は、螺旋状になる線として形成されているが、この限りでないものとする（例えば直線やドットなどでも良いものとする）。本形態において、マーキング７を螺旋状に形成したのは、ケーブルの向きによってマーキング７が他の絶縁線心２の裏に隠れてしまわないようにするためである。マーキング７は、マーキングインキを用いて形成されている。本形態の難燃層５は、視認性を高めるために、マーキング７と異なる色で着色されている（着色は任意であるものとする）。
【００２５】
最外層６は、外層シースであって難燃層５を覆い、この難燃層５の表面に白化が発生しないようにするために備えられている。また、最外層６は、マーキング７を覆ってこのマーキング７の例えば擦れによる剥がれの発生がないようにするために備えられている。最外層６は、この厚みが０．０５ｍｍ以上０．１ｍｍ以下となるように押出成形によって形成されている。下限値（０．０５ｍｍ）の理由としては、０．０５ｍｍを下回ると少しの擦れにより最外層６と共にマーキング７が擦れて剥がれてしまう可能性があるからである。すなわち、耐摩耗性が十分に得られない可能性があるからである。一方、上限値（０．１ｍｍ）の理由としては、難燃性に影響を来さないようにするためである。また、別の理由としては、マーキング７の視認性に影響を来さないようにするためである。最外層６は、上述の如く透明な被覆として備えられている。最外層６を透明にする理由は、この最外層６越しにマーキング７を視認させるためである。
【００２６】
最外層６としては、透明なオレフィン系樹脂組成物が用いられている。最外層６は、難燃層５と違って難燃剤の添加のない樹脂組成物からなっている。適用可能な透明オレフィン系樹脂としては、低密度ポリエチレン（ＬＤＰＥ）、直鎖状低密度ポリエチレン（ＬＬＤＰＥ）、エチレン・メチルアクリレート共重合体（ＥＭＡ）、エチレン−エチルアクリレート共重合体（ＥＥＡ）、エチレン酢酸ビニル共重合体（ＥＶＡ）等が挙げられる。尚、最外層６としてポリエチレンを適用させるのであれば、密度が０．９３０ｇ／ｃｍ３以下となるものを用いるものとする（マーキング７の視認性のため）。
【００２７】
また、最外層６としては、透明なオレフィン系樹脂組成物に透明樹脂用紫外線吸収剤（例えばサリチル酸フェニルや大日精化製Ｐ−ＵＶ−１１１等）が適宜量で配合されている。紫外線吸収剤は、最外層６に耐候性を持たせるために本形態では配合されている（任意であるが、紫外線吸収剤を配合することが好ましい）。
【００２８】
次に、図２を参照しながら本発明のマーキング電線・ケーブルの他の一実施の形態を説明する。図２は他の一実施の形態を示す図であり、（ａ）は断面図、（ｂ）はマーキングの説明図である。尚、上述の形態と基本的に同じ構成については同一の符号を付して説明を省略するものとする。
【００２９】
図２において、引用符号２１で示すマーキングケーブルは、絶縁線心２２を複数本（ここでは２本）横に並べ、この横に並べた絶縁線心２２の上に被覆層（シース）としての難燃層５及び透明な最外層６を被覆するとともに、難燃層５の外面に識別や位置決めのためのマーキング７を施し、このマーキング７を最外層６によって保護することによりなっている。マーキングケーブル２１は、平型ケーブルの形状になっている。
【００３０】
絶縁線心２２は、軟銅からなる導体８と、ノンハロゲン難燃ポリオレフィン組成物からなり導体８を被覆する絶縁体２３とを備えて構成されている。絶縁体２３は、難燃性を有しており、特に限定するものではないが、本形態において、難燃層５と同じ組成物を用いてなっている（一例であるものとする。他の組成物であっても当然によいものとする）。
【００３１】
マーキング７は、難燃層５の外周面であるマーキング形成面１０に真っ直ぐな線二本で形成されている。マーキング７は、最外層６越しに視認することができるようになっている。
【００３２】
続いて、図３を参照しながら本発明のマーキング電線・ケーブルの更に他の一実施の形態を説明する。図３は更に他の一実施の形態を示す断面図である。尚、上述の形態と基本的に同じ構成については同一の符号を付して説明を省略するものとする。
【００３３】
図３において、引用符号３１で示すマーキング電線は、軟銅からなる導体８と、ノンハロゲン難燃ポリオレフィン組成物からなり導体８を被覆する難燃層５と、この難燃層５を被覆する最外層６と、難燃層５の外周面であるマーキング形成面１０（図１及び図２の引用符号１０参照）に形成され最外層６によって保護されるマーキング７（図１の引用符号７参照）とを備えて構成されている。マーキング７は、最外層６越しに視認することができるようになっている。
【実施例】
【００３４】
以下、図１ないし図３を参照しながら説明してきた難燃層５、最外層６、及びマーキング７に関する実施例を、比較例や従来例と比較しながら説明する。
【００３５】
＜実施例１＞実施例１は、難燃層５がノンハロゲン難燃ポリオレフィン組成物からなっている。また、実施例１は、最外層６が難燃剤の添加のない透明なオレフィン系樹脂組成物からなっている。難燃剤の添加のない透明なオレフィン系樹脂組成物としては、低密度ポリエチレン（ＬＤＰＥ）が用いられ、厚さ０．１ｍｍで難燃層５を被覆している。また、実施例１は、マーキング７がマーキングインキによって難燃層５の外周面であるマーキング形成面１０に形成されている（表１中の内層とは難燃層５の外周面であるマーキング形成面１０に相当するものとする）。マーキング７は、最外層６越しに視認するようになっている。最外層６には、透明樹脂用紫外線吸収剤が適宜量で配合されている。
【００３６】
＜実施例２＞実施例２は、難燃層５がノンハロゲン難燃ポリオレフィン組成物からなっている。また、実施例２は、最外層６が難燃剤の添加のない透明なオレフィン系樹脂組成物からなっている。難燃剤の添加のない透明なオレフィン系樹脂組成物としては、直鎖状低密度ポリエチレン（ＬＬＤＰＥ）が用いられ、厚さ０．０５ｍｍで難燃層５を被覆している。また、実施例２は、マーキング７がマーキングインキによって難燃層５の外周面であるマーキング形成面１０に形成されている。マーキング７は、最外層６越しに視認するようになっている。最外層６には、透明樹脂用紫外線吸収剤が適宜量で配合されている。
【００３７】
＜比較例１＞比較例１は、難燃層がノンハロゲン難燃ポリオレフィン組成物からなっている。また、比較例１は、最外層が難燃剤の添加のない透明なオレフィン系樹脂組成物からなっている。難燃剤の添加のない透明なオレフィン系樹脂組成物としては、低密度ポリエチレン（ＬＤＰＥ）が用いられ、厚さ０．２ｍｍで難燃層を被覆している。また、比較例１は、マーキングがマーキングインキによって難燃層の外周面であるマーキング形成面に形成されている。マーキングは、最外層越しに視認するようになっている。比較例１は、実施例１に対して最外層の厚みのみが異なっている（０．１ｍｍ→０．２ｍｍとなり、０．１ｍｍ厚くなっている）。
【００３８】
＜比較例２＞比較例２は、難燃層がノンハロゲン難燃ポリオレフィン組成物からなっている。また、比較例２は、最外層が難燃剤の添加のない透明なオレフィン系樹脂組成物からなっている。難燃剤の添加のない透明なオレフィン系樹脂組成物としては、高密度ポリエチレン（ＨＤＰＥ）が用いられ、厚さ０．１ｍｍで難燃層を被覆している。また、比較例２は、マーキングがマーキングインキによって難燃層の外周面であるマーキング形成面に形成されている。マーキングは、最外層越しに視認するようになっている。比較例２は、実施例１に対して最外層の組成のみが異なっている（ＬＤＰＥがＨＤＰＥとなっている）。最外層には、透明樹脂用紫外線吸収剤が適宜量で配合されている。
【００３９】
＜比較例３＞比較例３は、難燃層がノンハロゲン難燃ポリオレフィン組成物からなっている。また、比較例３は、最外層が難燃剤の添加のない透明なオレフィン系樹脂組成物からなっている。難燃剤の添加のない透明なオレフィン系樹脂組成物としては、高密度ポリエチレン（ＨＤＰＥ）が用いられ、厚さ０．２ｍｍで難燃層を被覆している。また、比較例３は、マーキングがマーキングインキによって難燃層の外周面であるマーキング形成面に形成されている。マーキングは、最外層越しに視認するようになっている。比較例３は、実施例１に対して最外層の組成が異なっている（ＬＤＰＥがＨＤＰＥとなっている）。また、比較例３は、実施例１に対して最外層の厚みが異なっている（０．１ｍｍ→０．２ｍｍとなり、０．１ｍｍ厚くなっている）。比較例３は、実施例２に対しても異なっている。すなわち、比較例３は、実施例２に対して最外層の組成が異なっている（ＬＬＤＰＥがＨＤＰＥとなっている）。また、比較例３は、実施例２に対して最外層の厚みが異なっている（０．０５ｍｍ→０．２ｍｍとなり、０．１５ｍｍ厚くなっている）。
【００４０】
＜比較例４＞比較例４は、難燃層がノンハロゲン難燃ポリオレフィン組成物からなっている。また、比較例４は、最外層が難燃剤の添加のない透明なオレフィン系樹脂組成物からなっている。難燃剤の添加のない透明なオレフィン系樹脂組成物としては、高密度ポリエチレン（ＨＤＰＥ）が用いられ、厚さ０．０５ｍｍで難燃層を被覆している。また、比較例４は、マーキングがマーキングインキによって難燃層の外周面であるマーキング形成面に形成されている。マーキングは、最外層越しに視認するようになっている。比較例４は、実施例２に対して最外層の組成のみが異なっている（ＬＬＤＰＥがＨＤＰＥとなっている）。最外層には、透明樹脂用紫外線吸収剤が適宜量で配合されている。
【００４１】
＜比較例５＞比較例５は、難燃層がノンハロゲン難燃ポリオレフィン組成物からなっている。また、比較例５は、最外層が難燃剤の添加のない透明なオレフィン系樹脂組成物からなっている。難燃剤の添加のない透明なオレフィン系樹脂組成物としては、直鎖状低密度ポリエチレン（ＬＬＤＰＥ）が用いられ、厚さ０．２ｍｍで難燃層を被覆している。また、比較例５は、マーキングがマーキングインキによって難燃層の外周面であるマーキング形成面に形成されている。マーキングは、最外層越しに視認するようになっている。比較例５は、実施例２に対して最外層の厚みのみが異なっている（０．０５ｍｍ→０．２ｍｍとなり、０．１５ｍｍ厚くなっている）。
【００４２】
＜比較例６＞比較例６は、難燃層がノンハロゲン難燃ポリオレフィン組成物からなっている。また、比較例６は、最外層が難燃剤の添加のない透明なオレフィン系樹脂組成物からなっている。難燃剤の添加のない透明なオレフィン系樹脂組成物としては、エチレン−エチルアクリレート共重合体（ＥＥＡ）が用いられ、厚さ０．０４ｍｍで難燃層を被覆している。また、比較例６は、マーキングがマーキングインキによって難燃層の外周面であるマーキング形成面に形成されている。マーキングは、最外層越しに視認するようになっている。比較例６は、実施例２に対して最外層の組成と最外層の厚みが異なっている（ＬＬＤＰＥがＥＥＡとなっている。また、０．０５ｍｍ→０．０４ｍｍとなり、０．０１ｍｍ薄くなっている）。最外層には、透明樹脂用紫外線吸収剤が適宜量で配合されている。
【００４３】
＜従来例１＞従来例１は、被覆層が内層と最外層とに分かれてなく、単に被覆層が最外層となる構成であって、この最外層はノンハロゲン難燃ポリオレフィン組成物からなっている。また、従来例１は、マーキングが最外層の外周面にマーキングインキによって形成されている。マーキングは、最外層の外周面で直接視認するようになっている。最外層には、透明樹脂用紫外線吸収剤が適宜量で配合されている。
【００４４】
＜従来例２＞従来例２は、被覆層が内層と最外層とに分かれており、内層がノンハロゲン難燃ポリオレフィン組成物からなっている。また、従来例２は、最外層が難燃剤の添加のないオレフィン系樹脂組成物からなっている。難燃剤の添加のないオレフィン系樹脂組成物としては、低密度ポリエチレン（ＬＤＰＥ）、直鎖状低密度ポリエチレン（ＬＬＤＰＥ）、直鎖状超低密度ポリエチレン（ＶＬＤＰＥ）、高密度ポリエチレン（ＨＤＰＥ）、エチレン−メチルメタクリレート共重合体（ＥＭＭＡ）、エチレン−メチルアクリレート共重合体（ＥＭＡ）、エチレン−エチルアクリレート共重合体（ＥＥＡ）、エチレン−酢酸ビニル共重合体（ＥＶＡ）、エチレン−ブテン−１共重合体（ＥＢＲ）、エチレン−プロピレン−ジエン三元共重合体（ＥＰＤＭ）、エチレン−オクテン共重合体（ＥＯＲ）、ポリプロピレン（ＰＰ）、エチレン−プロピレン共重合体（ＥＰＲ）等が挙げられ、厚さ０．０５ｍｍで内層を被覆している。また、従来例２は、マーキングが最外層の外周面に形成されている。マーキングは、最外層の外周面で直接視認するようになっている。従来例２は、本明細書の背景技術欄の特許文献１（特開２００１−２５０４３２号公報）に開示された構成に対して、最外層の外周面にマーキングがマーキングインキによって形成されている。最外層には、透明樹脂用紫外線吸収剤が適宜量で配合されている。
【００４５】
これらの実施例１、実施例２、比較例１〜比較例６、従来例１、及び従来例２の構成及び組成に基づいてマーキング電線・ケーブルを製造し、それぞれについて視認性、マーキングのり、耐摩耗性、難燃性、及び耐候性を測定した。表１には、この測定結果が示されている。
【００４６】
表１中の視認性とは、マーキングの見易さに関するものであり、マーキングが良好に見えるものを「○」とした。また、マーキングが若干見難くなるものを「△」、マーキングが完全に見難くなるものを「×」とした。
【００４７】
表１中のマーキングのりとは、マーキングの形成に関するものであり、マーキングインキがマーキング位置に良好にのってマーキングの形成が行えるものを「○」とした。また、マーキングインキが滑りによってうまくのらず（施せない）マーキングの形成が不十分なものを「×」とした。
【００４８】
表１中の耐摩耗性とは、耐摩耗性試験を行いこの結果を示したもので、試料長６０ｃｍ、重り２ｋｇの条件において、５０回転未満で内部が露出しないこと（４０℃）を目標にした（日本工業規格ＪＩＳ  Ｃ  ３００５の耐摩耗性試験を準拠）。また、耐摩耗性としては、マーキングの擦れによる剥がれの状態も肉眼により確認した。これらで良好なものを「○」、若干劣るものを「△」、難があるものを「×」とした。
【００４９】
表１中の難燃性は、日本工業規格ＪＩＳ  Ｃ  ３００５の傾斜試験に従って行った。傾斜試験は、採取した長さ約３００ｍｍの試料を水平に対して約６０度傾斜させて支持し、還元炎の先端を試料の下端から約２０ｍｍの位置に３０秒以内で燃焼するまで当て、炎を静かに取り去った後、試料の燃焼の程度を調べる試験である。良好なものを「○」、難があるものを「×」とした。
【００５０】
表１中の耐候性とは、最外層の劣化に関するものであり、亀裂の有無の評価を行い（サンプル長：２０ｃｍ）、この結果に基づいて判定をした。具体的には、肉眼にて明らかな亀裂がない場合に「○」の判定をし、亀裂がある場合には「×」の判定をした。この評価では、サンシャインウェザー・オ・メータを使用した。
【００５１】
【表１】
2008041510.tif 000003
【００５２】
実施例１は、視認性、マーキングのり、耐摩耗性、難燃性、及び耐候性の全てにおいて「○」の評価であり、意図するマーキング電線・ケーブルが得られることが分かった。具体的に説明すると、実施例１では、透明な最外層６越しに見るマーキング７の視認性が良好で「○」の評価になることから、低密度ポリエチレン（ＬＤＰＥ）を用い、厚さ０．１ｍｍで最外層６を形成した場合でも、視認性を十分に確保できることが分かった。また、実施例１では、難燃層５の外周面のマーキング形成面１０にマーキング７を滑ることなく形成できることが分かった。これは、後の比較で分かるが、難燃層５の組成が最外層６の組成と異なり、マーキングインキがのり易い組成上の利点があるからである。また、実施例１では、耐摩耗性の評価が「○」であることから、最外層６に覆われて保護されるマーキング７の例えば擦れによる剥がれの発生がなく、さらに白化もすることなく、結果、マーキング７の形成状態を良好に維持できることが分かった。また、実施例１では、難燃性の評価が「○」であることから、低密度ポリエチレン（ＬＤＰＥ）を用い、厚さ０．１ｍｍで最外層６を形成した場合でも、難燃性に影響を来さないことが分かった。また、実施例１では、最外層６に透明樹脂用紫外線吸収剤を配合していることから、十分な耐候性を確保できることが分かった。その他、最外層６は、難燃剤の添加がないことから、当然に最外層６での白化の発生がないことが確認できた。
【００５３】
実施例２も実施例１と同様に、視認性、マーキングのり、耐摩耗性、難燃性、及び耐候性の全てにおいて「○」の評価であり、意図するマーキング電線・ケーブルが得られることが分かった。具体的に説明すると、実施例２では、透明な最外層６越しに見るマーキング７の視認性が良好で「○」の評価になることから、直鎖状低密度ポリエチレン（ＬＬＤＰＥ）を用い、厚さ０．０５ｍｍで最外層６を形成した場合でも、視認性を十分に確保できることが分かった。また、実施例２では、難燃層５の外周面のマーキング形成面１０にマーキング７を滑ることなく形成できることが分かった。これは、後の比較で分かるが、難燃層５の組成が最外層６の組成と異なり、マーキングインキがのり易い組成上の利点があるからである。また、実施例２では、耐摩耗性の評価が「○」であることから、最外層６に覆われて保護されるマーキング７の例えば擦れによる剥がれの発生がなく、さらに白化もすることなく、結果、マーキング７の形成状態を良好に維持できることが分かった。最外層６は、厚さ０．０５ｍｍでも耐摩耗性を確保できることが分かった。また、実施例２では、難燃性の評価が「○」であることから、直鎖状低密度ポリエチレン（ＬＬＤＰＥ）を用い、厚さ０．０５ｍｍで最外層６を形成した場合でも、難燃性に影響を来さないことが分かった。また、実施例２では、最外層６に透明樹脂用紫外線吸収剤を配合していることから、十分な耐候性を確保できることが分かった。その他、最外層６は、難燃剤の添加がないことから、当然に最外層６での白化の発生がないことが確認できた。
【００５４】
比較例１は、マーキングのり評価「○」、耐摩耗性の評価「○」、視認性の評価「△」、難燃性の評価「×」、耐候性の評価「×」であり、本発明の意図するマーキング電線・ケーブルが得られないことが分かった。具体的に説明すると、比較例１では、難燃層の外周面にマーキングを滑ることなく形成できることが分かった。また、比較例１では、最外層に覆われて保護されるマーキングの例えば擦れによる剥がれの発生がなく、さらに白化もすることなく、結果、マーキングの形成状態を良好に維持できることが分かった。一方、比較例１では、透明な最外層越しに見るマーキングが若干見難いことが分かった。すなわち、低密度ポリエチレン（ＬＤＰＥ）を用い、厚さ０．２ｍｍで最外層を形成すると、十分な視認性を確保できないことが分かった。視認性に関して、最外層の厚さが０．２ｍｍでは厚すぎることが分かった。また、比較例１では、低密度ポリエチレン（ＬＤＰＥ）を用い、厚さ０．２ｍｍで最外層を形成すると、難燃性に影響を来すことが分かった。難燃性に関して、最外層の厚さが０．２ｍｍでは厚すぎることが分かった。また、比較例１では、最外層に透明樹脂用紫外線吸収剤を配合してないことから、十分な耐候性を確保できないことが分かった。
【００５５】
比較例２は、マーキングのり評価「○」、耐摩耗性の評価「○」、難燃性の評価「○」、耐候性の評価「○」、視認性の評価「×」であり、本発明の意図するマーキング電線・ケーブルが得られないことが分かった。具体的に説明すると、比較例２では、難燃層の外周面にマーキングを滑ることなく形成できることが分かった。また、比較例２では、最外層に覆われて保護されるマーキングの例えば擦れによる剥がれの発生がなく、さらに白化もすることなく、結果、マーキングの形成状態を良好に維持できることが分かった。また、比較例２では、高密度ポリエチレン（ＨＤＰＥ）を用い、厚さ０．１ｍｍで最外層を形成した場合でも、難燃性に影響を来さないことが分かった。また、比較例２では、最外層に透明樹脂用紫外線吸収剤を配合していることから、十分な耐候性を確保できることが分かった。一方、比較例２では、透明な最外層越しに見るマーキングが見難いことが分かった。すなわち、高密度ポリエチレン（ＨＤＰＥ）を用い、厚さ０．１ｍｍで最外層を形成すると、視認性を確保できないことが分かった。視認性に関して、高密度ポリエチレン（ＨＤＰＥ）の使用は不適切であることが分かった。
【００５６】
比較例３は、マーキングのり評価「○」、耐摩耗性の評価「○」、視認性の評価「×」、難燃性の評価「×」、耐候性の評価「×」であり、本発明の意図するマーキング電線・ケーブルが得られないことが分かった。具体的に説明すると、比較例３では、難燃層の外周面にマーキングを滑ることなく形成できることが分かった。また、比較例３では、最外層に覆われて保護されるマーキングの例えば擦れによる剥がれの発生がなく、さらに白化もすることなく、結果、マーキングの形成状態を良好に維持できることが分かった。一方、比較例３では、透明な最外層越しに見るマーキングが見難いことが分かった。すなわち、高密度ポリエチレン（ＨＤＰＥ）を用い、厚さ０．２ｍｍで最外層を形成すると、視認性を確保できないことが分かった。視認性に関して、高密度ポリエチレン（ＨＤＰＥ）の使用は不適切であり、０．２ｍｍでは厚すぎることが分かった。また、比較例３では、高密度ポリエチレン（ＨＤＰＥ）を用い、厚さ０．２ｍｍで最外層を形成すると、難燃性に影響を来すことが分かった。難燃性に関して、最外層の厚さが０．２ｍｍでは厚すぎることが分かった。また、比較例３では、最外層に透明樹脂用紫外線吸収剤を配合してないことから、十分な耐候性を確保できないことが分かった。
【００５７】
比較例４は、マーキングのり評価「○」、耐摩耗性の評価「○」、難燃性の評価「○」、耐候性の評価「○」、視認性の評価「×」であり、本発明の意図するマーキング電線・ケーブルが得られないことが分かった。具体的に説明すると、比較例４では、難燃層の外周面にマーキングを滑ることなく形成できることが分かった。また、比較例４では、最外層に覆われて保護されるマーキングの例えば擦れによる剥がれの発生がなく、さらに白化もすることなく、結果、マーキングの形成状態を良好に維持できることが分かった。また、比較例４では、高密度ポリエチレン（ＨＤＰＥ）を用い、厚さ０．０５ｍｍで最外層を形成した場合でも、難燃性に影響を来さないことが分かった。また、比較例４では、最外層に透明樹脂用紫外線吸収剤を配合していることから、十分な耐候性を確保できることが分かった。一方、比較例４では、透明な最外層越しに見るマーキングが見難いことが分かった。すなわち、高密度ポリエチレン（ＨＤＰＥ）を用い、厚さ０．０５ｍｍで最外層を形成すると、視認性を確保できないことが分かった。視認性に関して、厚さ０．０５ｍｍでも高密度ポリエチレン（ＨＤＰＥ）の使用は不適切であることが分かった。
【００５８】
比較例５は、マーキングのり評価「○」、耐摩耗性の評価「○」、視認性の評価「△」、難燃性の評価「×」、耐候性の評価「×」であり、本発明の意図するマーキング電線・ケーブルが得られないことが分かった。具体的に説明すると、比較例５では、難燃層の外周面にマーキングを滑ることなく形成できることが分かった。また、比較例５では、最外層に覆われて保護されるマーキングの例えば擦れによる剥がれの発生がなく、さらに白化もすることなく、結果、マーキングの形成状態を良好に維持できることが分かった。一方、比較例５では、透明な最外層越しに見るマーキングが若干見難いことが分かった。すなわち、直鎖状低密度ポリエチレン（ＬＬＤＰＥ）を用い、厚さ０．２ｍｍで最外層を形成すると、十分な視認性を確保できないことが分かった。視認性に関して、最外層の厚さが０．２ｍｍでは厚すぎることが分かった。また、比較例５では、直鎖状低密度ポリエチレン（ＬＬＤＰＥ）を用い、厚さ０．２ｍｍで最外層を形成すると、難燃性に影響を来すことが分かった。難燃性に関して、最外層の厚さが０．２ｍｍでは厚すぎることが分かった。また、比較例５では、最外層に透明樹脂用紫外線吸収剤を配合してないことから、十分な耐候性を確保できないことが分かった。
【００５９】
比較例６は、マーキングのり評価「○」、難燃性の評価「○」、耐候性の評価「○」、視認性の評価「○」、耐摩耗性の評価「△」であり、本発明の意図するマーキング電線・ケーブルが得られない可能性があることが分かった。具体的に説明すると、比較例６では、難燃層の外周面にマーキングを滑ることなく形成できることが分かった。また、比較例６では、エチレン−エチルアクリレート共重合体（ＥＥＡ）を用い、厚さ０．０４ｍｍで最外層を形成した場合でも、難燃性に影響を来さないことが分かった。また、比較例６では、最外層に透明樹脂用紫外線吸収剤を配合していることから、十分な耐候性を確保できることが分かった。また、比較例６では、透明な最外層越しに見るマーキングの視認性が良好であることが分かった。一方、比較例６では、最外層の厚さが０．０５ｍｍを下回る０．０４ｍｍであり、この場合に少しの擦れによって最外層と共にマーキングが擦れて剥がれてしまうものがあった。すなわち、耐摩耗性が十分に得られない可能性があることが分かった。最外層の厚みとして０．０５ｍｍ以上が好ましいことが分かった。
【００６０】
従来例１は、視認性の評価「○」、マーキングのり評価「○」、難燃性の評価「○」、耐候性の評価「○」、耐摩耗性の評価「×」であり、当然ではあるが本発明の意図するマーキング電線・ケーブルと異なるものであることが分かった。具体的に説明すると、従来例１では、マーキングを直接見るものであることから、視認性が良好であることが分かった。また、従来例１では、最外層の外周面にマーキングを滑ることなく形成できることが分かった。また、従来例１では、難燃性に影響を来さないことが分かった。また、従来例１では、最外層に透明樹脂用紫外線吸収剤を配合していることから、十分な耐候性を確保できることが分かった。一方、従来例１では、最外層が擦れてマーキングが剥がれたり、白化してしまうことが分かった。
【００６１】
従来例２は、難燃性の評価「○」、耐候性の評価「○」、マーキングのり評価「×」、視認性の評価「△」、耐摩耗性の評価「×」であり、当然ではあるが本発明の意図するマーキング電線・ケーブルと異なるものであることが分かった。具体的に説明すると、従来例２では、難燃性に影響を来さないことが分かった。また、従来例２では、最外層に透明樹脂用紫外線吸収剤を配合していることから、十分な耐候性を確保できることが分かった。一方、従来例２では、最外層の組成によりマーキングインキが滑ってしまい、結果、マーキングインキののりが悪く、マーキングの形成が困難であることが分かった。また、従来例２ではマーキングを直接見るものであるものの、マーキングののりが悪いことから、マーキングが若干見難くなることが分かった。
【００６２】
以上、本発明によれば、難燃性を有するにもかかわらず表面の白化の発生を抑えることができるという効果を奏する。また、マーキングの形成状態を良好に維持することができるという効果を奏する。従って、従来よりも格段により良いマーキング電線・ケーブルを提供することができるという効果を奏する。
【００６３】
その他、本発明は本発明の主旨を変えない範囲で種々変更実施可能なことは勿論である。
【図面の簡単な説明】
【００６４】
【図１】本発明のマーキング電線・ケーブルの一実施の形態を示す図であり、（ａ）は断面図、（ｂ）はマーキングの説明図である。
【図２】本発明のマーキング電線・ケーブルの他の一実施の形態を示す図であり、（ａ）は断面図、（ｂ）はマーキングの説明図である。
【図３】本発明のマーキング電線・ケーブルの更に他の一実施の形態を示す断面図である。
【符号の説明】
【００６５】
１  マーキングケーブル
２  絶縁線心
３  介在
４  押さえ巻きテープ
５  難燃層
６  最外層
７  マーキング
８  導体
９  絶縁体
１０  マーキング形成面
【図１】
2008041510.tif 000004
【図２】
2008041510.tif 000005
【図３】
2008041510.tif 000006